(57)【要約】【課題】  本発明は、炭素の含有量をコントロールすることで、紫から赤色までの発光を得ることができる新規のＡｌ−Ｃ−Ｎ−Ｏ系蛍光体を提供する。【解決手段】  Ａｌ−Ｃ−Ｎ−Ｏからなることを特徴とするＡｌ−Ｃ−Ｎ−Ｏ系蛍光体は、前記Ａｌ−Ｃ−Ｎ−Ｏ系蛍光体は、アルミニウムを含有する化合物と窒素を含有する化合物と炭素、水素、酸素からなる有機化合物とを水又は／及び有機溶剤中で溶解・混合した溶液を５００〜１２００℃で加熱して得ることができる。【選択図】  なし【特許請求の範囲】
【請求項１】
Ａｌ−Ｃ−Ｎ−Ｏからなることを特徴とするＡｌ−Ｃ−Ｎ−Ｏ系蛍光体。
【請求項２】
酸素の含有量が１．０重量％以上であることを特徴とする請求項１記載のＡｌ−Ｃ−Ｎ−Ｏ系蛍光体。
【請求項３】
炭素の含有量が０．１重量％以上であることを特徴とする請求項１又は請求項２記載のＡｌ−Ｃ−Ｎ−Ｏ系蛍光体。
【請求項４】
４００ｎｍ未満の励起波長によって３６０〜７５０ｎｍの可視光波長範囲にピークを有する色相を発光することを特徴とする請求項１乃至３のいずれかに記載のＡｌ−Ｃ−Ｎ−Ｏ系蛍光体。
【請求項５】
４００ｎｍ以上の励起波長によって４６０〜７５０ｎｍの可視光波長範囲にピークを有する色相を発光することを特徴とする請求項１乃至３のいずれかに記載のＡｌ−Ｃ−Ｎ−Ｏ系蛍光体。
【請求項６】
アルミニウムを含有する化合物と窒素を含有する化合物と炭素、水素、酸素からなる有機化合物とを水又は／及び有機溶剤中で溶解・混合した溶液を５００〜１２００℃で加熱することを特徴とする請求項１乃至５のいずれかに記載のＡｌ−Ｃ−Ｎ−Ｏ系蛍光体の製造法。
【請求項７】
アルミニウムを含有する化合物と、含窒素有機化合物又は窒素を含有する化合物含及び含窒素有機化合物とを水又は／及び有機溶剤中で溶解・混合した溶液を５００〜１２００℃で加熱することを特徴とする請求項１乃至５のいずれかに記載のＡｌ−Ｃ−Ｎ−Ｏ系蛍光体の製造法。
【請求項８】
炭素、水素、酸素からなる有機化合物がポリエチレングリコールであることを特徴とする請求項６又は請求項７記載のＡｌ−Ｃ−Ｎ−Ｏ系蛍光体の製造法。
【請求項９】
窒素を含有する化合物が尿素であることを特徴とする請求項６乃至８のいずれかに記載のＡｌ−Ｃ−Ｎ−Ｏ系蛍光体の製造法。
【発明の詳細な説明】
【技術分野】
【０００１】
本発明は、炭素の含有量をコントロールすることで、紫から赤色までの発光を得ることができる新規のＡｌ−Ｃ−Ｎ−Ｏ系蛍光体を提供する。
【背景技術】
【０００２】
蛍光体は、蛍光表示管（ＶＦＤ）、陰極線管（ＣＲＴ）、プラズマディスプレイ（ＰＤＰ）、電界放出型ディスプレイ（ＦＥＤ）等の各種ディスプレイ装置や、白色発光ダイオード（ＬＥＤ）等の発光素子に広く用いられている。
【０００３】
発光ダイオードを用いたＬＥＤランプは、携帯機器、ＰＣ周辺機器、ＯＡ機器、各種スイッチ、バックライト用光源及び表示板等の各種表示装置に用いられているが、ＬＥＤは点灯後に時間が経過すると１００℃以上温度が上昇することがあるため、蛍光体の温度安定性が求められている。また、殊にプラズマパネルの場合、パネル製造過程における加熱プロセスやパネル駆動時の真空紫外線照射中に劣化が生じやすく、発光効率の低下や色純度のシフト等が生じる。そのため、蛍光体には更なる耐劣化特性の向上が求められている。
【０００４】
近年、酸窒化物や窒化物は、硫化物や酸化物に比べて熱安定性や化学安定性に優れると共に、窒素の導入により共有結合性が増大し、励起波長並びに発光波長が長波長化することから、蛍光体のホスト結晶として注目されている。
【０００５】
酸窒化物や窒化物結晶に光学活性な希土類イオンを付活した例としては、黄色蛍光体であるＣａ−α−ＳｉＡｌＯＮ：Ｅｕ２＋、緑色蛍光体であるβ−ＳｉＡｌＯＮ：Ｅｕ２＋及び赤色蛍光体であるＣａＡｌＳｉＮ：Ｅｕ２＋等があり、白色発光ダイオード用高輝度材料として知られている。
【０００６】
しかしながら、これらの蛍光体は、一般に高温且つ高圧下で合成されており、得られた試料は焼結体であるために粉砕工程を必要とする。また、発光中心元素としてＥｕ、Ｃｅ、Ｙｂ及びＴｂ等の高価な希土類元素を用いる必要がある。
【０００７】
そこで、高価な希土類元素を用いることなく、低温且つ常圧での合成条件で酸窒化物蛍光体や窒化物蛍光体を得ることのできる、工業的に有利な製造法が望まれている。
【０００８】
窒化アルミニウム（ＡｌＮ）は、半導体ウエハー加熱用のヒータ材料や静電チャック材料等の半導体製造装置用部材として知られているが、窒化アルミニウムに発光中心元素をドープされた窒化アルミニウム系蛍光体は、真空紫外域の紫外光励起に対しても発光効率が高く、材料の物理的・化学的な安定性が高いことから、脚光を浴びつつある（特許文献１及び特許文献２）。
【０００９】
一方、希土類元素を用いない窒化アルミニウム系蛍光体として、窒化アルミニウムに炭素と酸素を不純物として固溶させた窒化アルミニウム発光材料（特許文献３）が開示されている。
【００１０】
【特許文献１】特開２００５−５４１８２公報
【特許文献２】特開２００６−１９９８７６号公報
【特許文献３】特開２００７−１９１３８３号公報
【発明の開示】
【発明が解決しようとする課題】
【００１１】
希土類元素のような高価な材料を含まず、安全で安価な原材料からなり、且つ、紫から赤色までの発光を得ることができる蛍光体は、現在最も要求されているところであるが、未だ得られていない。
【００１２】
即ち、特許文献１及び２には、燃焼合成法によって得られた、窒化アルミニウムに希土類元素等の発光中心元素がドープされた窒化アルミニウム系蛍光体が記載されているが、反応には高温が必要であり、また、得られた試料は焼結体であるために粉砕工程を必要とすると共に、希土類元素を用いていることから工業的に不利である。更に、発光スペクトルにおいて、緑色又は赤色の発光ピークしか得られていない。
【００１３】
特許文献３には、希土類元素を用いない窒化アルミニウム系蛍光体として、窒化アルミニウムに炭素と酸素を不純物として固溶させた窒化アルミニウム発光材料が記載されているが、２２００℃の高温で反応しており工業的に不利である。また、発光スペクトルにおいて、青緑乃至緑色の発光ピークしか得られていない。
【００１４】
そこで、本発明は、希土類元素のような高価な材料を含まず、安全で安価な原材料からなり、且つ、紫から赤色までの発光を得ることができる蛍光体及び該蛍光体を低温で工業的に有利な製造法によって得ることを技術的課題とする。
【課題を解決するための手段】
【００１５】
本発明者らは、前記課題を解決すべく鋭意研究を重ねた結果、低温（１２００℃以下）且つ常圧条件で１ステップの液相反応により合成したＡｌ−Ｃ−Ｎ−Ｏからなる蛍光体は、炭素の含有量をコントロールすることで、紫から赤色までの発光を得ることができることを見いだし、本発明をなすに至った。
【００１６】
即ち、本発明は、Ａｌ−Ｃ−Ｎ−Ｏからなることを特徴とするＡｌ−Ｃ−Ｎ−Ｏ系蛍光体である（本発明１）。
【００１７】
また、本発明は、酸素の含有量が１．０重量％以上であることを特徴とする本発明１のＡｌ−Ｃ−Ｎ−Ｏ系蛍光体である（本発明２）。
【００１８】
また、本発明は、炭素の含有量が０．１重量％以上であることを特徴とする本発明１又は本発明２のＡｌ−Ｃ−Ｎ−Ｏ系蛍光体である（本発明２）。
【００１９】
また、本発明は、４００ｎｍ未満の励起波長によって３６０〜７５０ｎｍの可視光波長範囲にピークを有する色相を発光することを特徴とする本発明１乃至本発明３のいずれかに記載のＡｌ−Ｃ−Ｎ−Ｏ系蛍光体である（本発明４）。
【００２０】
また、本発明は、４００ｎｍ以上の励起波長によって４６０〜７５０ｎｍの可視光波長範囲にピークを有する色相を発光することを特徴とする本発明１乃至本発明３のいずれかに記載のＡｌ−Ｃ−Ｎ−Ｏ系蛍光体である（本発明５）。
【００２１】
また、本発明は、アルミニウムを含有する化合物と窒素を含有する化合物と炭素、水素、酸素からなる有機化合物とを水又は／及び有機溶剤中で溶解・混合した溶液を５００〜１２００℃で加熱することを特徴とする本発明１乃至本発明５のいずれかに記載のＡｌ−Ｃ−Ｎ−Ｏ系蛍光体の製造法である（本発明６）。
【００２２】
また、本発明は、アルミニウムを含有する化合物と、含窒素有機化合物又は窒素を含有する化合物及び含窒素有機化合物とを水又は／及び有機溶剤中で溶解・混合した溶液を５００〜１２００℃で加熱することを特徴とする本発明１乃至本発明５のいずれかに記載のＡｌ−Ｃ−Ｎ−Ｏ系蛍光体の製造法である（本発明７）。
【００２３】
また、本発明は、炭素、水素、酸素からなる有機化合物がポリエチレングリコールであることを特徴とする本発明６又は本発明７のＡｌ−Ｃ−Ｎ−Ｏ系蛍光体の製造法である（本発明８）。
【００２４】
また、本発明は、窒素を含有する化合物が尿素であることを特徴とする本発明６乃至本発明８のいずれかに記載のＡｌ−Ｃ−Ｎ−Ｏ系蛍光体の製造法である（本発明９）。
【発明の効果】
【００２５】
本発明に係るＡｌ−Ｃ−Ｎ−Ｏ系蛍光体は、炭素の含有量をコントロールすることで、紫から赤色までの発光を得ることができるので、各種発光素子に用いることのできる蛍光体として好適である。
【００２６】
本発明に係るＡｌ−Ｃ−Ｎ−Ｏ系蛍光体は、希土類元素を用いることなく、ポリエチレングリコールや尿素のような安価な原材料によって得ることができると共に、低温（１２００℃以下）且つ常圧条件で１ステップの液相反応により合成することができるので、工業的に有利である。
【発明を実施するための最良の形態】
【００２７】
本発明の構成をより詳しく説明すれば次の通りである。
【００２８】
先ず、本発明に係るＡｌ−Ｃ−Ｎ−Ｏ系蛍光体について述べる。
【００２９】
本発明に係るＡｌ−Ｃ−Ｎ−Ｏ系蛍光体は、基本構成元素としてアルミニウム、炭素、窒素及び酸素を含有し、炭素の含有量をコントロールすることで、紫から赤色までの発光を得ることができることを特徴とする。
【００３０】
本発明に係るＡｌ−Ｃ−Ｎ−Ｏ系蛍光体は、炭素の含有量が０．１重量％以上である。発光強度を考慮すれば、好ましくは０．１〜１２重量％であり、より好ましくは０．２〜１１重量％であり、更により好ましくは０．３〜１０重量％である。この範囲で炭素量をコントロールすることにより、紫から赤色の蛍光色を得ることが可能となる。殊に、炭素の含有量が０．１重量％未満の場合には、発光強度が著しく低下するため好ましくない。
【００３１】
本発明に係るＡｌ−Ｃ−Ｎ−Ｏ系蛍光体は、酸素の含有量が１．０重量％以上であり、好ましくは２．５重量％以上、より好ましくは５．０重量％以上である。酸素の含有量が１．０重量％未満の場合には、蛍光体の結晶性が低下することにより、発光強度が低下するため好ましくない。また、酸素含有量の上限値は７０重量％である。７０重量％を超える場合には、ディスプレイ装置等に用いられる電子源、フィラメント等の周辺部分を劣化させる原因となるため好ましくない。
【００３２】
本発明に係るＡｌ−Ｃ−Ｎ−Ｏ系蛍光体は、アルミニウムの含有量が好ましくは１．０重量％〜６０重量％であり、より好ましくは２．０重量％〜５０重量％である。
【００３３】
本発明に係るＡｌ−Ｃ−Ｎ−Ｏ系蛍光体は、窒素の含有量が好ましくは５．０重量％〜６０重量％であり、より好ましくは１０．０重量％〜５０重量％である。
【００３４】
本発明に係るＡｌ−Ｃ−Ｎ−Ｏ系蛍光体は、４００ｎｍ未満の励起波長によって３６０〜７５０ｎｍの可視光波長範囲にピークを有する色相を発光する。
【００３５】
また、本発明に係るＡｌ−Ｃ−Ｎ−Ｏ系蛍光体は、４００ｎｍ以上の励起波長によって４６０〜７５０ｎｍの可視光波長範囲にピークを有する色相を発光する。
【００３６】
次に、本発明に係るＡｌ−Ｃ−Ｎ−Ｏ系蛍光体の製造法について述べる。
【００３７】
本発明に係るＡｌ−Ｃ−Ｎ−Ｏ系蛍光体は、アルミニウムを含有する化合物と窒素を含有する化合物と炭素、水素、酸素からなる有機化合物とを水又は／及び有機溶剤中で溶解・混合した溶液を５００〜１２００℃で加熱することにより得ることができる。
【００３８】
また、本発明に係るＡｌ−Ｃ−Ｎ−Ｏ系蛍光体は、アルミニウムを含有する化合物と、含窒素有機化合物又は窒素を含有する化合物及び含窒素有機化合物とを水又は／及び有機溶剤中で溶解・混合した溶液を５００〜１２００℃で加熱することによっても得ることができる。
【００３９】
本発明におけるアルミニウムを含有する化合物としては、硫酸アルミニウム、塩化アルミニウム、硝酸アルミニウム、酢酸アルミニウム、炭酸アルミニウム、シュウ酸アルミニウム、水酸化アルミニウム等のアルミニウム塩、アルミン酸ナトリウム、アルミン酸カリウム、アルミン酸アンモニウム等のアルミン酸塩、アルミニウムメトキシド、アルミニウムエトキシド、アルミニウムｎ−プロポキシド、アルミニウムｉｓｏ−プロポキシド、アルミニウムｎ−ブトキシド、アルミニウムｓ−ブトキシド、アルミニウムｔ−ブトキシド等のアルミニウムアルコキシド、アセトアルコキシアルミニウムジイソプロピレート、アルミニウムジイソプロポキシモノエチルアセトアセテート、アルミニウムトリスエチルアセトアセテート、アルミニウムトリスアセチルアセトネート等のアルミネート系カップリング剤、乳酸アルミニウム、アクリル酸アルミニウム及びステアリン酸アルミニウム等のアルミニウムの有機化合物を用いることができる。得られるＡｌ−Ｃ−Ｎ−Ｏ系蛍光体の純度を考慮すれば、焼成後にＡｌ、Ｃ、Ｎ、Ｏ以外の元素ができるだけ残留しないことが好ましいことから、硝酸アルミニウム、酢酸アルミニウム、炭酸アルミニウム、シュウ酸アルミニウム、水酸化アルミニウム、アルミニウムアルコキシド、アルミネート系カップリング剤、アルミニウムの有機化合物を用いることが好ましい。
【００４０】
本発明における窒素を含有する化合物としては、尿素、アンモニア水等を用いることができる。好ましくは尿素である。
【００４１】
本発明における炭素、水素、酸素からなる有機化合物としては、炭素、水素、酸素からなる有機化合物であれば何を用いてもよいが、工業的な安全性及びハンドリング性を考慮すれば、水又は水溶性有機溶剤に可溶である高分子やオリゴマーが好ましい。具体例としては、ポリエチレングリコールやポリプロピレングリコール等のポリエーテルポリオール、ポリビニルアルコール、エチルヒドロキシエチルセルロース、カルボキシメチルセルロース、メチルセルロース等のセルロース誘導体、水溶性アクリル樹脂、水溶性スチレン−マレイン酸樹脂、水溶性アルキッド樹脂、水溶性エポキシ樹脂、水溶性ポリエステル樹脂、デンプン等を用いることができる。より好ましくはポリエーテルポリオール、ポリビニルアルコール、であり、最も好ましくはポリエチレングリコールである。また、反応の均一性を考慮すれば、用いる有機化合物の分子量は１，０００以上であることが好ましく、より好ましくは２，０００以上、更により好ましくは５，０００以上である。
【００４２】
本発明における含窒素有機化合物としては、窒素と炭素、水素／及び酸素からなる有機化合物であれば何を用いてもよいが、工業的な安全性及びハンドリング性を考慮すれば、水溶性メラミン樹脂、ポリビニルピロリドン、水溶性ウレタンエマルジョン樹脂、尿素樹脂が好ましく、より好ましくは水溶性メラミン樹脂、ポリビニルピロリドン及び尿素樹脂である。
【００４３】
本発明における炭素、水素、酸素からなる有機化合物及び含窒素有機化合物の配合量は、出発原料となるアルミニウムを含有する化合物中のＡｌ（ｍｏｌ）に対してそれぞれ０．００１〜１００ｍｏｌ／ｍｏｌであり、好ましくは０．００２〜９０ｍｏｌ／ｍｏｌである。炭素、水素、酸素からなる有機化合物又は含窒素有機化合物の配合量が上記範囲をはずれる場合は、発光強度が低下するため好ましくない。
【００４４】
本発明における窒素を含有する化合物の配合量は、出発原料となるアルミニウムを含有する化合物中のＡｌ（ｍｏｌ）に対して１〜５００ｍｏｌ／ｍｏｌであり、好ましくは２〜４００ｍｏｌ／ｍｏｌである。
【００４５】
本発明における出発原料を溶解・混合させるための溶剤としては、上記アルミニウムを含有する化合物、窒素を含有する化合物、炭素、水素、酸素からなる有機化合物及び含窒素有機化合物を溶解することができる溶媒であれば何を用いてもよいが、工業的な安全性及びハンドリング性を考慮すれば、水又は／及び水溶性有機溶剤を好適に用いることができる。具体的には、水、もしくは、メチルアルコール、エチルアルコール、プロピルアルコール、イソプロピルアルコール、ブチルアルコール等のアルコール系溶剤；メチルセロソルブ、エチルセロソルブ、プロピルセロソルブ、ブチルセロソルブ等のグリコールエーテル系溶剤；ジエチレングリコール、トリエチレングリコール、ポリエチレングリコール、ジプロピレングリコール、トリプロピレングリコール、ポリプロピレングリコール等のオキシエチレン又はオキシプロピレン付加重合体；エチレングリコール、プロピレングリコール、１，２，６−ヘキサントリオール等のアルキレングリコール；グリセリン、２−ピロリドン、アセトン等を単独で用いても、混合して用いてもよい。
【００４６】
アルミニウムを含有する化合物と窒素を含有する化合物と炭素、水素、酸素からなる有機化合物とを溶解・混合した溶液又はアルミニウムを含有する化合物と、含窒素有機化合物又は窒素を含有する化合物及び含窒素有機化合物とを溶解・混合した溶液の加熱温度は、５００〜１２００℃の温度範囲であり、好ましくは５５０〜１１５０℃、より好ましくは６００〜１１００℃である。上記温度範囲を外れる場合には、得られる蛍光体の発光強度が小さくなるため好ましくない。また、１２００℃を超える場合には工業的に不利となる。
【００４７】
アルミニウムを含有する化合物と窒素を含有する化合物と炭素、水素、酸素からなる有機化合物とを溶解・混合した溶液又はアルミニウムを含有する化合物と、含窒素有機化合物又は窒素を含有する化合物及び含窒素有機化合物とを溶解・混合した溶液は、上記の目的とする加熱温度に到達後、必要によっては該温度で保持させてもよく、その場合、保持時間は１２０分以下であることが好ましく、より好ましくは９０分以下、更により好ましくは６０分以下である。
【００４８】
本発明に係るＡｌ−Ｃ−Ｎ−Ｏ系蛍光体は、従来の蛍光体と同様の用途に使用することができ、殊に、膜状蛍光体等に好適に用いることができる。これによって得られる膜状蛍光体は、発光素子として蛍光表示管（ＶＦＤ）、電界放出型ディスプレイ（ＦＥＤ）、陰極線管（ＣＲＴ）、プラズマディスプレイパネル（ＰＤＰ）等のほか、白色発光ダイオード（ＬＥＤ）等の発光素子に幅広く利用することができる。
【実施例】
【００４９】
以下、本発明における実施例を示し、本発明を具体的に説明する。
【００５０】
Ａｌ−Ｃ−Ｎ−Ｏ系蛍光体を構成するアルミニウム含有量は、「蛍光Ｘ線分析装置３０６３Ｍ型」（理学電機工業株式会社製）を使用し、ＪＩＳ  Ｋ０１１９の「けい光Ｘ線分析通則」に従って測定を行った。
【００５１】
Ａｌ−Ｃ−Ｎ−Ｏ系蛍光体を構成する窒素含有量及び酸素含有量は、「堀場金属酸素・窒素分析装置ＥＭＧＡ６２０−Ｗ」を用いて（株式会社堀場製作所製）を用いて測定を行った。
【００５２】
Ａｌ−Ｃ−Ｎ−Ｏ系蛍光体を構成する炭素含有量は、「堀場金属炭素・硫黄分析装置ＥＭＩＡ−２２００型」（株式会社堀場製作所製）を用いて測定を行った。
【００５３】
Ａｌ−Ｃ−Ｎ−Ｏ系蛍光体の４００ｎｍ未満の励起波長における発光ピークは、３６５ｎｍの励起波長において、「分光蛍光光度計  ＲＦ−５３００ＰＣ（株式会社島津製作所）」を用い、１５０Ｗのキセノンランプを用いて２２０〜７７０ｎｍの波長範囲でＰＬスペクトルを測定することにより求めた。
【００５４】
また、４００ｎｍ以上の励起波長における発光ピークは、４６０ｎｍの励起波長において、上記と同様に２２０〜７７０ｎｍの波長範囲でＰＬスペクトルを測定することにより求めた。
【００５５】
＜実施例１：Ａｌ−Ｃ−Ｎ−Ｏ系蛍光体の製造＞
硝酸アルミニウム（Ａｌ（ＮＯ３）３・９Ｈ２Ｏ）（和光純薬工業株式会社製）０．３５ｇ、尿素（（ＮＨ２）２ＣＯ）（和光純薬工業株式会社製）１５．０５ｇ及びポリエチレングリコール（ＰＥＧ）（分子量：２００００）（和光純薬工業株式会社製）１．０ｇ（ＰＥＧ／Ａｌ：２４．３６ｍｏｌ／ｍｏｌ）を、純水３４．３０ｇに溶解し、得られた溶液を昇温速度：１６℃／ｍｉｎ．で１０００℃まで加熱し、その後自然冷却してＡｌ−Ｃ−Ｎ−Ｏ系蛍光体を得た。
【００５６】
得られたＡｌ−Ｃ−Ｎ−Ｏ系蛍光体は、３６５ｎｍの励起波長におけるピーク波長は３９２ｎｍであり、４６０ｎｍの励起波長におけるピーク波長は５００ｎｍであった。また、Ａｌの含有量は１８．３重量％、炭素の含有量は０．６重量％、窒素の含有量は２５．８重量％、酸素の含有量は５５．３重量％であった。
【００５７】
前記実施例１に従ってＡｌ−Ｃ−Ｎ−Ｏ系蛍光体を作製した。各製造条件及び得られたＡｌ−Ｃ−Ｎ−Ｏ系蛍光体の諸特性を示す。
【００５８】
実施例２〜６、比較例１及び２：
出発原料の種類とその配合量及び蛍光体の焼成条件を種々変化させた以外は、前記実施例１と同様にしてＡｌ−Ｃ−Ｎ−Ｏ系蛍光体を得た。
【００５９】
このときの製造条件を表１に、得られたＡｌ−Ｃ−Ｎ−Ｏ系蛍光体の諸特性を表２に示す。
【００６０】
【表１】
2009298946.tif 000002
【００６１】
【表２】
2009298946.tif 000003
【産業上の利用可能性】
【００６２】
本発明に係るＡｌ−Ｃ−Ｎ−Ｏ系蛍光体は、耐久性に優れるとともに、炭素の含有量をコントロールすることで、紫から赤色までの発光を得ることができるので、各種発光素子に用いることのできる蛍光体として好適である。
【００６３】
本発明に係るＡｌ−Ｃ−Ｎ−Ｏ系蛍光体は、ユーロピウムやガリウムのような希土類元素を必要とせず、また、硝酸アルミニウムと尿素のような安価な原材料によって得ることができると共に、低温（１２００℃以下）且つ常圧条件で１ステップの液相反応により合成することができるので、工業的に有利である。